(57)【要約】【課題】犬や猫などのペットの毛が付着しにくい布帛および該布帛を用いてなる繊維製品を提供する。【解決手段】芯成分に制電性ポリエステルが配された芯鞘型複合繊維からなる糸条Ａを含む布帛であって、該布帛の経方向および緯方向のうち少なくともどちらか一方の伸長率が２０％以上であることを特徴とするペットの毛が付着しにくい布帛。【選択図】なし【特許請求の範囲】
【請求項１】
芯成分に制電性ポリエステルが配された芯鞘型複合繊維からなる糸条Ａを含む布帛であって、該布帛の経方向および緯方向のうち少なくともどちらか一方の伸長率が２０％以上であることを特徴とするペットの毛が付着しにくい布帛。
【請求項２】
前記芯成分を形成する制電性ポリエステルが、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルである、請求項１に記載のペットの毛が付着しにくい布帛。
【請求項３】
前記芯鞘型複合繊維の鞘成分がポリエステルからなる、請求項１または請求項２に記載のペットの毛が付着しにくい布帛。
【請求項４】
前記糸条Ａが仮撚捲縮加工糸である、請求項１〜３のいずれかに記載のペットの毛が付着しにくい布帛。
【請求項５】
前記糸条Ａの単繊維繊度が１．２ｄｔｅｘ以下である、請求項１〜４のいずれかに記載のペットの毛が付着しにくい布帛。
【請求項６】
他の繊維として、ポリエーテルエステル繊維、ポリウレタン繊維、サイドバイサイド型コンジュゲートポリエステル繊維、ポリトリメチレンテレフタレート繊維、捲縮率２０％以上の仮撚捲縮加工糸などの単独糸条、およびこれらの糸条を含む複合糸からなる群より選択されるいずれかの伸縮糸条Ｂが布帛に含まれる、請求項１〜５のいずれかに記載のペットの毛が付着しにくい布帛。
【請求項７】
布帛が織物である、請求項１〜６のいずれかに記載のペットの毛が付着しにくい布帛。
【請求項８】
摩擦帯電圧が２０００Ｖ以下である、請求項１〜７のいずれかに記載のペットの毛が付着しにくい布帛。
【請求項９】
請求項１〜８のいずれかに記載の布帛を用いてなる、獣医用白衣、エプロン、割烹着、
前掛けおよびパンツからなる群より選択されるいずれかの繊維製品。
【発明の詳細な説明】
【技術分野】
【０００１】
本発明は、犬や猫などのペットの毛が付着しにくい布帛および該布帛を用いてなる繊維製品に関するものである。
【背景技術】
【０００２】
近年、部屋のなかで犬や猫などのペットを飼う人が多くなっている。また、これらペットの毛の帯電列は正極性を示す（例えば特許文献１参照）。
このため、帯電列が負極性を示すポリエステル繊維からなる衣料を着用してペットに触ると、ペットの毛が静電気により衣料に付着するという問題があった。
なお、ストレッチ性と制電性とを有する布帛は、例えば特許文献２などにより提案されている。
【０００３】
【特許文献１】特開２００４−６５７３１号公報
【特許文献２】特開２０００−２５６９１７号公報
【発明の開示】
【発明が解決しようとする課題】
【０００４】
本発明は、上記の背景に鑑みなされたものであり、その目的は、犬や猫などのペットの毛が付着しにくい布帛および該布帛を用いてなる繊維製品を提供することにある。
【課題を解決するための手段】
【０００５】
本発明者は、上記目的を達成するため鋭意検討した結果、ポリエステル繊維を用いて布帛を構成する際、かかるポリエステル繊維として制電性を有するポリエステル繊維を用い、かつ布帛の伸縮性を高めることにより、該布帛を用いて衣料などを得て着用すると、犬や猫などのペットの毛が静電気により布帛に付着することがなく、例え布帛に付着したとしても、着用動作によって布帛が効率よく振動を起こし、付着した毛を払い落とすことを見出し、さらに鋭意検討を重ねることにより本発明に想到した。
【０００６】
かくして、本発明によれば「芯成分に制電性ポリエステルが配された芯鞘型複合繊維からなる糸条Ａを含む布帛であって、該布帛の経方向および緯方向のうち少なくともどちらか一方の伸長率が２０％以上であることを特徴とするペットの毛が付着しにくい布帛。」が提供される。
【０００７】
その際、前記芯成分を形成する制電性ポリエステルが、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルであることが好ましい。また、前記芯鞘型複合繊維の鞘成分がポリエステルからなることが好ましい。また、前記糸条Ａが仮撚捲縮加工糸であることが好ましい。また、前記糸条Ａの単繊維繊度が１．２ｄｔｅｘ以下であることが好ましい。また、他の繊維として、ポリエーテルエステル繊維、ポリウレタン繊維、サイドバイサイド型コンジュゲートポリエステル繊維、ポリトリメチレンテレフタレート繊維、捲縮率２０％以上の仮撚捲縮加工糸などの単独糸条、およびこれらの糸条を含む複合糸からなる群より選択されるいずれかの伸縮糸条Ｂが布帛に含まれることが好ましい。
【０００８】
本発明のペットの毛が付着しにくい布帛において、布帛が織物であることが好ましい。また、摩擦帯電圧が２０００Ｖ以下であることが好ましい。
また、本発明によれば、前記の布帛を用いてなる、獣医用白衣、エプロン、割烹着、前掛けおよびパンツからなる群より選択されるいずれかの繊維製品が提供される。
【発明の効果】
【０００９】
本発明によれば、犬や猫などのペットの毛が付着しにくい布帛および該布帛を用いてなる繊維製品が得られる。
【発明を実施するための最良の形態】
【００１０】
まず、本発明において、糸条Ａは芯成分に制電性ポリエステルが配された芯鞘型複合繊維からなる。
前記制電性ポリエステルとしては、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルであると、優れた制電性が得られ好ましい。
【００１１】
ここで、前記芳香族ポリエステルとしては、二官能性芳香族カルボン酸またはそのエステル形成性誘導体とジオールまたはそのエステル形成性誘導体との反応により得られる重合体を対象とする。
【００１２】
ここでいう二官能性芳香族カルボン酸としてはテレフタル酸、イソフタル酸、オルトフタル酸、１，５―ナフタレンジカルボン酸、２，５―ナフタレンジカルボン酸、２，６―ナフタレンジカルボン酸、４，４′―ビフェニルジカルボン酸、３，３′―ビフェニルジカルボン酸、４，４′―ビフェニルエーテルジカルボン酸、４，４′―ビフェニルメタンジカルボン酸、４，４′―ビフェニルスルホンジカルボン酸、４，４′―ビフェニルイソプロピリデンジカルボン酸、１，２―ビス（フェノキシ）エタン―４，４′―ジカルボン酸、２，５―アントラセンジカルボン酸、２，６―アントラセンジカルボン酸、４，４′―ｐ―フェニレンジカルボン酸、２，５―ピリジンジカルボン酸、β―ヒドロキシエトキシ安息香酸、ｐ―オキシ安息香酸等をあげることができ、特にテレフタル酸が好ましい。
【００１３】
これらの二官能性芳香族カルボン酸は２種以上併用してもよい。なお、少量であればこれらの二官能性芳香族カルボン酸とともにアジピン酸、アゼライン酸、セバシン酸、ドデカンジオン酸の如き二官能性脂肪族カルボン酸、シクロヘキサンジカルボン酸の如き二官能性脂環族カルボン酸、５―ナトリウムスルホイソフタル酸等を１種または２種以上併用することができる。
【００１４】
また、ジオール化合物としてはエチレングリコール、プロピレングリコール、ブチレングリコール、ヘキシレングリコール、ネオペンチルグリコール、２―メチル―１，３―プロパンジオール、ジエチレングリコール、トリメチレングリコールの如き脂肪族ジオール、１，４―シクロヘキサンジメタノールの如き脂環族ジオール等およびそれらの混合物等を好ましくあげることができる。また、少量であればこれらのジオール化合物と共に両末端または片末端が未封鎖のポリオキシアルキレングリコールを共重合することができる。
【００１５】
更に、ポリエステルが実質的に線状である範囲でトリメリット酸、ピロメリット酸の如きポリカルボン酸、グリセリン、トリメチロールプロパン、ペンタエリスリトールの如きポリオールを使用することができる。
【００１６】
具体的な好ましい芳香族ポリエステルとしてはポリエチレンテレフタレート、ポリブチレンテレフタレート、ポリヘキシレンテレフタレート、ポリエチレンナフタレート、ポリブチレンナフタレート、ポリエチレン―１，２―ビス（フェノキシ）エタン―４，４′―ジカルボキシレート等のほか、ポリエチレンイソフタレート・テレフタレート、ポリブチレンテレフタレート・イソフタレート、ポリブチレンテレフタレート・デカンジカルボキシレート等のような共重合ポリエステルをあげることができる。なかでも機械的性質、成形性等のバランスのとれたポリエチレンテレフタレートおよびポリブチレンテレフタレートが特に好ましい。
【００１７】
かかる芳香族ポリエステルは任意の方法によって合成される。例えばポリエチレンテレフタレートついて説明すれば、テレフタル酸とエチレングリコールとを直接エステル化反応させるか、テレフタル酸ジメチルの如きテレフタル酸の低級アルキルエステルとエチレングリコールとをエステル交換反応させるかまたはテレフタル酸とエチレンオキサイドとを反応させるかして、テレフタル酸のグリコールエステルおよび／またはその低重合体を生成させる第１段反応、次いでその生成物を減圧下加熱して所望の重合度になるまで重縮合反応させる第２段の反応とによって容易に製造される。
【００１８】
次に、（ａ）ポリオキシアルキレン系ポリエーテルとしては、ポリエステルに実質的に不溶性のものであれば、単一のオキシアルキレン単位からなるポリオキシアルキレングリコールであっても、二種以上のオキシアルキレン単位からなる共重合ポリオキシアルキレングリコールであってもよい。かかるポリオキシアルキレン系ポリエーテルの具体例としては、分子量が４０００以上のポリオキシエチレングリコール、分子量が１０００以上のポリオキシプロピレングリコール、ポリオキシテトラメチレングリコール、分子量が２０００以上のエチレンオキサイド、プロピレンオキサイド共重合体、分子量４０００以上のトリメチロールプロパンエチレンオキサイド付加物、分子量３０００以上のノニルフェノールエチレンオキサイド付加物、並びにこれらの末端ＯＨ基に炭素数が６以上の置換エチレンオキサイドが付加した化合物があげられ、なかでも分子量が１００００〜１０００００のポリオキシエチレングコール、及び分子量が５０００〜１６０００の、ポリオキシエチレングリコールの両末端に炭素数が８〜４０のアルキル基置換エチレンオキサイドが付加した化合物が好ましい。
【００１９】
かかるポリオキシアルキレン系ポリエーテル化合物の配合量は、前記芳香族ポリエステル１００重量部に対して０．２〜３０重量部の範囲であることが好ましい。０．２重量部より少ないときは親水性が不足して充分な制電性を呈することができないおそれがある。一方３０重量部より多くしても最早制電性の向上効果は認められず、かえって得られる組成物の機械的性質を損うようになる上、該ポリエーテルがブリードアウトし易くなるため溶融成形時チップのルーダーへのかみこみ性が低下して、成形安定性も悪化するようになるおそれがある。
【００２０】
次に、（ｂ）有機イオン性化合物としては、例えば下記一般式（Ｉ）、（ＩＩ）で示されるスルホン酸金属塩及びスルホン酸第４級ホスホニウム塩を好ましいものとしてあげることができる。
ＲＳＯ３Ｍ   （Ｉ）
【００２１】
式中、Ｒは炭素原子数３〜３０のアルキル基又は炭素原子数７〜４０のアリール基、Ｍはアルカリ金属又はアルカリ土類金属を示す。上記式（Ｉ）においてＲがアルキル基のときはアルキル基は直鎖状であっても又は分岐した側鎖を有していてもよい。ＭはＮａ、Ｋ、Ｌｉ等のアルカリ金属又はＭｇ、Ｃａ等のアルカリ土類金属であり、なかでもＬｉ、Ｎａ、Ｋが好ましい。かかるスルホン酸金属塩は１種のみを単独で用いても２種以上を混合して使用してもよい。好ましい具体例としてはステアリルスルホン酸ナトリウム、オクチルスルホン酸ナトリウム、ドデシルスルホン酸ナトリウム、炭素原子数の平均が１４であるアルキルスルホン酸ナトリウム混合物、ドデシルベンゼンスルホン酸ナトリウム混合物、ドデシルベンゼンスルホン酸ナトリウム（ハード型、ソフト型）、ドデシルベンゼンスルホン酸リチウム（ハード型、ソフト型）、ドデシルベンゼンスルホン酸マグネシウム（ハード型、ソフト型）等をあげることができる。
ＲＳＯ３ＰＲ１ Ｒ２ Ｒ３ Ｒ４  （ＩＩ）
【００２２】
式中、Ｒは上記式（Ｉ）におけるＲの定義と同じであり、Ｒ1 、Ｒ2 、Ｒ3 及びＲ4 はアルキル基又はアリール基でなかでも低級アルキル基、フェニル基又はベンジル基が好ましい。かかるスルホン酸第４級ホスホニウム塩は１種のみを単独で用いても２種以上を混合して使用してもよい。好ましい具体例としては炭素原子数の平均が１４であるアルキルスルホン酸テトラブチルホスホニウム、炭素原子数の平均が１４であるアルキルスルホン酸テトラフェニルホスホニウム、炭素原子数の平均が１４であるアルキルスルホン酸ブチルトリフェニルホスホニウム、ドデシルベンゼンスルホン酸テトラブチルホスホニウム（ハード型、ソフト型）、ドデシルベンゼンスルホン酸テトラフェニルホスホニウム（ハード型、ソフト型）、ドデシルベンゼンスルホン酸ベンジルトリフェニルホスホニウム（ハード型、ソフト型）等をあげることができる。
【００２３】
かかる有機のイオン性化合物は１種でも、２種以上併用してもよく、その配合量は、芳香族ポリエステル１００重量部に対して０．０５〜１０重量部の範囲が好ましい。０．０５重量部未満では制電性向上の効果が小さく、１０重量部を越えると組成物の機械的性質を損なうようになる上、該イオン性化合物もブリードアウトし易くなるため、溶融成形時のチップのルーダーかみこみ性が低下して、成形安定性も悪化するようになる。
【００２４】
前記芯鞘型複合繊維の鞘成分としては、ポリエステル（特に前記のような芳香族ポリエステル）が好適である。該ポリエステルに艶消し剤を含ませる場合は、ポリエステル重量に対して１０ｗｔ％以下とするのが好ましい。艶消し剤が１０ｗｔ％を超えると芯鞘型複合繊維の紡糸性が悪化するおそれがある。なお、前記芯鞘型複合繊維の芯成分および／または鞘成分には、本発明の目的を損なわない範囲内で必要に応じて着色防止剤、熱安定剤、難燃剤、蛍光増白剤、着色剤抗菌剤、マイナスイオン発生剤等を添加してもよい。
【００２５】
さらに、前記芯成分と鞘成分との面積比は（芯成分：鞘成分）１０：９０〜６５：３５の範囲にすることが好ましい。芯成分の面積比が１０：９０より小さい場合には芯成分による制電性能の発現が不十分になり、６５：３５よりも大きくなる場合は、１０％以上のアルカリ減量を施した場合に、部分的に芯部の制電性ポリエステルが溶出し、制電性能が低下するおそれがある。
【００２６】
本発明において、糸条Ａは前記芯鞘型複合繊維からなる。その際、該糸条Ａの単糸繊度は１．２ｄｔｅｘ以下（好ましくは０．１〜１．２ｄｔｅｘ）であることが好ましい。該単糸繊度が１．２ｄｔｅｘよりも大きいと、布帛の風合いが硬くなったり、繊維の表面積が小さくなって、十分な制電性が得られずペットの毛が布帛に付着するおそれがある。また、単糸繊維の断面形状としては、丸断面形状で同心円状に芯鞘構造を有していることが好ましい。かかる糸条Ａの総繊度、フィラメント数としては、風合いのソフトの点で総繊度３３〜１４０ｄｔｅｘ、フィラメント数５０〜１５０の範囲が好ましい。
【００２７】
かかる糸条Ａには仮撚捲縮加工が施されていることが好ましい。糸条Ａに仮撚捲縮加工が施されていると、布帛の伸縮性が高まるため、例えペットの毛が布帛に付着しても、着用時における布帛の伸縮作用により、ペットの毛が脱落し易く好ましい。
【００２８】
前記糸条Ａは、例えば下記の製造方法により製造することができる。すなわち、その親糸となる芯鞘型未延伸糸を溶融紡糸するに際して、紡出時の吐出速度と引き取り速度の比（引き取り速度／吐出速度、以降ドラフトと記す）を１００以上、８００未満の範囲で引き取った未延伸糸を延伸するか、仮撚加工することで安定した制電性能が得られる。ドラフトが１００以下の場合は芯成分による制電性能の発現が不十分になり、ドラフトが８００以上の場合には制電性能は発現するものの、紡糸性が低下するおそれがある。従ってこの範囲で口金吐出孔径、紡糸速度を適宜設定すればよいが、吐出径をΦ０．１〜０．３ｍｍ、紡糸速度２０００〜４５００ｍ／ｍｉｎ、特に２５００〜３５００ｍ／ｍｉｎの範囲で溶融紡糸すると、容易にかつ効率よく得られるので好ましい。
【００２９】
該未延伸糸（未延伸マルチフィラメント）を仮撚加工する際には、例えば（１）仮撚具：３軸フリクションデイスクタイプ、（２）仮撚温度：１７０〜３００℃、（３）加工倍率：１．４〜２．４、（４）仮撚数：（１５０００〜３５０００）／（仮撚糸繊度（ｄｔｅｘ））１／２回／ｍ、より好ましくは（２００００〜３００００）／（仮撚糸繊度（ｄｔｅｘ））１／２回／ｍであることが好ましい。その際、空気交絡処理は延伸仮撚加工と別の工程で行ってもよいが、延伸仮撚加工装置にインターレースノズルを設置して延伸仮撚加工直前に施すのが好ましい。このことにより毛羽発生を抑制し取り扱い性に好影響をもたらすことができ、更に、熱セット仮撚後糸条に空気交絡を施すことで完璧に混繊交絡を均一化、糸長方向均一効果から、制電性を有し且つ高級感を発現させることができる。次に、交絡処理が施された未延伸糸は、例えば２段式ヒーターを備えた延伸仮撚加工機に掛けて、捲縮を有する仮撚加工糸とする。
【００３０】
かくして得られた仮撚捲縮加工糸の捲縮率としては、３〜３０％の範囲内であることが好ましい。該捲縮率が３％より小さいと制電撥水織物の風合いが硬くなるおそれがある。逆に、該捲縮率が３０％よりも大きいと、制電性が低下するおそれがある。
【００３１】
本発明の布帛は、少なくとも前記糸条Ａを用いて製編織された布帛であり、かつ該布帛の経方向および緯方向のうち少なくともどちらか一方の伸長率が２０％以上である布帛（好ましくは、経方向および緯方向ともに伸長率２５以上）である。ここで、該布帛において、経方向の伸長率と緯方向の伸長率がともに２０％未満では、ペットの毛が布帛に付着した際に、ペットの毛が脱落しにくく好ましくない。
【００３２】
ここで、他の繊維として、ポリエーテルエステル繊維、ポリウレタン繊維、サイドバイサイド型コンジュゲートポリエステル繊維、ポリトリメチレンテレフタレート繊維、捲縮率２０％以上の仮撚捲縮加工糸などの単独糸条、およびこれらの糸条を含む複合糸などの伸縮糸条Ｂが布帛に含まれていると、前記のような布帛の伸長率が得られやすく好ましい。また、前記糸条Ａおよび／または伸縮糸条Ｂにおいて、１００〜６００Ｔ／ｍ程度の撚りが施されていてもよい。特にサイドバイサイド型コンジュゲートポリエステル繊維に撚りを施すと、該繊維が熱処理によりコイル状の伸縮糸条となるため、布帛の伸長率が向上し好ましい。
【００３３】
本発明の布帛において、その布帛組織は特に限定されず、通常の織機や編機を用いて織編成された織編物や不織布でもよい。例えば、織物であれば、平織、綾織、朱子織等の三原組織、変化組織、たて二重織、よこ二重織等の片二重組織、たてビロードなどが例示される。一方、編物であれば、丸編物（よこ編物）の組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。さらには、カットパイルおよび／またはループパイルからなる立毛部と地組織部とで構成される立毛布帛であってもよい。なお、織物と編物のうち平滑な組織が作り易い点で織物のほうが好ましい。
【００３４】
製編織された布帛には、常法のアルカリ減量加工、染色仕上げ加工、通常の撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。なお、撥水加工としては、例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。
【００３５】
かくして得られた布帛において、下記式により算出されるカバーファクター（ＣＦ）が１８００〜２５００の平織物、２３００〜３２００の綾織物、２７００〜４１００の朱子織物が緻密さの点で好ましい。さらには、カレンダー加工が施されていると表面が平滑になりさらに好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３６】
かかる布帛には、前記の糸条Ａが含まれ、かつ該布帛の経方向および緯方向のうち少なくともどちらか一方の伸長率が２０％以上であるので、犬や猫などのペットの毛が付着しにくく、例え付着しても着用の際の伸縮作用により脱落しやすい。その際、布帛の摩擦帯電圧が２０００Ｖ以下であることが好ましい。
【００３７】
次に、本発明の繊維製品は、前記の布帛を用いてなる、獣医用白衣、エプロン、割烹着、前掛けおよびパンツからなる群より選択されるいずれかの繊維製品である。かかる繊維製品には、前記の布帛が含まれているので、犬や猫などのペットの毛が付着しにくく、例え付着しても着用の際の伸縮作用により脱落しやすい。
【実施例】
【００３８】
以下、実施例をあげて本発明を詳細に説明するが、本発明はこれらによって何ら限定されるものではない。なお、実施例中の各物性は下記の方法により測定したものである。
【００３９】
（１）固有粘度
オルソ−クロルフェノールに溶解し、ウベローデ粘度管を用い、３５℃で測定した。
【００４０】
（２）複屈折率
光学顕微鏡とコンペンセーターを用いて、繊維の表面に観察される偏光のリターデーションから求めた。
【００４１】
（３）捲縮率
仮撚加工糸サンプルに０．０４４ｃＮ／ｄｔｅｘの張力を掛けてカセ枠に巻き取り、約３３００ｄｔｅｘのカセを作成した。該カセの一端に、０．０１７７ｃＮ／ｄｔｅｘおよび０．１７７ｃＮ／ｄｔｅｘの２個の荷重を負荷し、１分間経過後の長さＳ０（ｃｍ）を測定した。次いで、０．１７７ｃＮ／ｄｔｅｘの荷重を除去した状態で、１００℃の沸水中にて２０分間処理した。沸水処理後０．０１７７ｃＮ／ｄｔｅｘの荷重を除去し、２４時間自由な状態で自然乾燥し、再び０．０１７７ｃＮ／ｄｔｅｘおよび０．１７７ｃＮ／ｄｔｅｘの荷重を負荷し、１分間経過後の長さを測定しＳ１（ｃｍ）とした。次いで、０．１７７ｃＮ／ｄｔｅｘの荷重を除去し、１分間経過後の長さを測定しＳ２とし、次の算式で捲縮率を算出し、１０回の測定値の平均値で表した。
捲縮率（％）＝［（Ｓ１−Ｓ２）／Ｓ０］×１００
【００４２】
（４）糸の強度、伸度
ＪＩＳ  Ｌ―１０１３―７５により測定した。
【００４３】
（５）風合い
試験者３人が官能評価により下記の３段階に評価した。３級：ソフトでしなやかな感触がある。２級：ややソフト感が乏しいが反撥性は感じられる。１級：カサカサした触感あるいは硬い触感である。
【００４４】
（６）摩擦帯電圧測定法
試験片を回転させながら摩擦布で摩擦し、発生した帯電圧を測定する。Ｌ１０９４帯電性試験方法Ｂ法（摩擦帯電圧測定法）により測定した。
【００４５】
（７）布帛の伸長率
布帛の経方向と緯方向について、ＪＩＳ  Ｌ１０９６−１９９８  ６．１４．１Ｂ法（定荷重法）により伸長率（％）を測定した。
【００４６】
（８）ペットの毛の付着性
試料をウール生地で２０回摩擦した後、該生地と犬の毛とをピリングテスターの中にいれ、１０分間回転し、生地に付着する犬の毛の量を目視判定し、５級：毛の付着量が極めて少なく良好、４級：毛の付着量が少なく良好、３級：毛の付着量がやや多く不良、２級：毛の付着量が多く不良、１級：毛の付着量が極めて多く不良、の５段階に評価した。
【００４７】
［実施例１］
テレフタル酸ジメチル１００部、エチレングリコール６０部、酢酸カルシウム１水塩０．０６部（テレフタル酸ジメチルに対して０．０６６モル％）および整色剤として酢酸コバルト４水塩０．０１３部（テレフタル酸ジメチルに対して０．０１モル％）をエステル交換反応缶に仕込み、この反応物を窒素ガス雰囲気下で４時間かけて１４０℃から２２０℃まで昇温し、反応缶中に生成するメタノールを系外に留去しながらエステル交換反応させた。エステル交換反応終了後、反応混合物に安定剤としてリン酸トリメチル０．０５８部（テレフタル酸ジメチルに対して０．０８０モル％）、および消泡剤としてジメチルポリシロキサンを０．０２４部加えた。次に、１０分後に、反応混合物に三酸化アンチモン０．０４１部（テレフタル酸ジメチルに対して０．０２７モル％）を添加し、同時に過剰のエチレングリコールを留去しながら２４０℃まで昇温し、その後、反応混合物を重合反応缶に移した。次いで１時間４０分かけて７６０ｍｍＨｇから１ｍｍＨｇまで減圧するとともに２４０℃から２８０℃まで昇温して重縮合反応せしめた後、下記化学式
【００４８】
【化１】
2009221612.tif 000002
【００４９】
（ただし、ｊは１８〜２８の整数で平均２１、Ｐは平均値として１００、ｍは平均値として５である）で表される水不溶性ポリオキシエチレン系ポリエーテルを４部及びドデシルベンゼンスルホン酸ナトリウムを２部、真空下で添加し、さらに２４０分間重縮合反応せしめ、次いで酸化防止剤としてチバカイギー社製イルガノックス１０１０を０．４部真空下で添加し、その後さらに３０分間重縮合反応を行なった。重合反応工程で、制電剤を添加し、芯成分用ポリマー（チップ）を得た。このポリマーの固有粘度は０．６５７、軟化点２５８℃、得られたチップを常法により乾燥した。
一方、常法により通常のポリエチレンテレフタレートからなるポリマー（固有粘度０．６０）を得た。
【００５０】
次いで、乾燥ポリマーを紡糸設備にて各々常法で溶融し、スピンブロックを通して、スピンパックに導入した。該スピンパックに組み込まれた円形吐出孔を７２個穿設した紡糸口金から、通常のクロスフロー型紡糸筒からの冷却風で冷却・固化し、紡糸油剤を付与しつつ一つの糸条として集束し、３０００ｍ／ｍｉｎの速度で引き取り、複屈折率０．０３５の１４０ｄｔｅｘ／７２フィラメントのポリエステル未延伸糸を得た。
【００５１】
該ポリエステル未延伸糸を、帝人製機製２１６錘建ＨＴＳ−１５Ｖに掛け、前段、後段とで、孔径１．８ｍｍの圧空吹き出し孔を有するインターレースノズルを通過させつつ６０ｎＬ／ｍｉｎの流量で交絡度が５０個／ｍとなるように空気交絡を施し、延伸倍率１．６０、第１ヒーター（非接触タイプ）温度２５０℃の条件に設定し、直径６０ｍｍ、厚み９ｍｍのウレタンディスクを仮撚ディスクとして、走行角４３度で仮撚数×（仮撚糸繊度（ｄｔｅｘ））１／２が２６０００近傍となるように延伸仮撚を行い、速度８００ｍ／ｍｉｎでチーズ形状に巻き取り、８４ｄｔｅｘ／７２フィラメント（平均単糸繊度１．１７ｄｔｅｘ）の制電複合繊維からなる仮撚捲縮加工糸（糸条Ａ、捲縮率１５％、強度３．８ｃＮ／ｄｔｅｘ、伸度１２％）を得た。
【００５２】
また、通常のポリエチレンテレフタレートからなるポリマー（固有粘度０．６０）のみを用いて、上記と同様に仮撚捲縮加工を施した後、Ｓ３００Ｔ／ｍの撚りを施して５６ｄｔｅｘ／７２フィラメントの伸縮糸条Ｂ１（捲縮率１５％、強度３．８ｃＮ／ｄｔｅｘ、伸度１５％）とした。
【００５３】
また、固有粘度が１．２６のポリトリメチレンテレフタレートと固有粘度が０．９２のポリトリメチレンテレフタレートとをそれぞれ別に溶融し、紡糸温度２６０℃で紡糸口金より両者の重量比が５０／５０となるように吐出し、１４５０ｍ／分で紡糸した未延伸糸を８７℃で２．９倍に延伸して５６ｄｔｅｘ／２４ｆｉｌの複合繊維（延伸糸）を得た後、Ｓ３００Ｔ／ｍの撚りを施して伸縮糸条Ｂ２とした。
【００５４】
次いで、経糸に前記伸縮糸条Ｂ１を全量配し、一方緯糸に前記糸条Ａと伸縮糸条Ｂ２とを１：１に配し、図１に示す織組織図に従い、緯二重織物を製織した。生機の織り上げ密度は経糸密度１９８本／２．５４ｃｍ、緯糸密度２１４本／２．５４ｃｍ、巾は１９１ｃｍであった。
【００５５】
次いで、該織物を通常の染色加工工程で染色加工を施し紺色の染色加工品（布帛）を得た。該布帛において、経糸密度２９６本／２．５４ｃｍ、緯糸密度２３３本／２．５４ｃｍ、巾は１２８ｃｍであった。また、経方向の伸長率５％、緯方向の伸長率２５％、経方向の摩擦帯電圧１５００Ｖ、緯方向の摩擦帯電圧１０００Ｖであった。また、ペットの毛の付着性は５級と良好であった。
次いで、繊維製品としてエプロンを得て着用したところ、犬や猫などのペットの毛が付着しにくく良好であった。
【００５６】
［比較例１］
実施例１において、緯糸として、通常のポリエチレンテレフタレートからなるポリマー（固有粘度０．６０）のみを用いて上記と同様に仮撚捲縮加工を施した、５６ｄｔｅｘ／７２フィラメントの伸縮糸条Ｂ３（捲縮率１５％、強度３．８ｃＮ／ｄｔｅｘ、伸度１５％）を全量配すること以外は実施例１と同様にして、布帛を得た。該布帛において、経糸密度２１５本／２．５４ｃｍ、緯糸密度２３０本／２．５４ｃｍ、巾は１７６ｃｍであった。また、経方向の伸長率５％、緯方向の伸長率６％、経方向の摩擦帯電圧４２００Ｖ、緯方向の摩擦帯電圧２９００Ｖであった。また、ペットの毛の付着性は１級と不良であった。
【００５７】
［比較例２］
経糸に通常のポリエステル加工糸８４Ｔ７２（撚数３００Ｔ／ｍ）のみを用い、緯糸に実施例１に記載の糸条Ａ（撚数３００Ｔ／ｍ）のみを用いて通常の方法で製織、染色加工を実施して縦糸密度１８１本／２．５４ｃｍ、緯糸密度１２１本／２，５４ｃｍの２／２の綾織物を得た。本比較品は経方向の伸長率６％、緯方向の伸長率９％  経方向の摩擦帯電圧１９００Ｖ、緯方向の摩擦帯電圧１０５０Ｖであった。また、ペットの毛の付着性は３級とやや不良であった。  
【００５８】
［比較例３］
実施例１において、緯糸として、伸縮糸条Ｂ２を全量配すること以外は実施例１と同様にして、布帛を得た。該布帛において、経糸密度２１５本／２．５４ｃｍ、緯糸密度２３０本／２．５４ｃｍ、巾は１７６ｃｍであった。また、経方向の伸長率５％、緯方向の伸長率３５％、経方向の摩擦帯電圧４０００Ｖ、緯方向の摩擦帯電圧５２００Ｖであった。また、ペットの毛の付着性は２級と不良であった。
【産業上の利用可能性】
【００５９】
本発明によれば、犬や猫などのペットの毛が付着しにくい布帛および該布帛を用いてなる繊維製品が提供され、その工業的価値は極めて大である。
【図面の簡単な説明】
【００６０】
【図１】実施例１で採用した織組織図である。
【図１】
2009221612.tif 000003